(57)【要約】【課題】  例えば１０ｋΩ／□以上の高い抵抗値を有する抵抗体において、温度特性（ＴＣＲ）及び耐電圧特性（ＳＴＯＬ）の両立を図る。【解決手段】  ガラス組成物及び導電性材料を含有し、これらが有機ビヒクルと混合されてなる抵抗体ペーストである。導電性材料として、基本組成がＡ(1-x)Ｍｇ(x)ＲｕＯ3（ただし、式中Ａは任意元素である。）で表され、０．０＜ｘ＜１．０であるＲｕ系複合酸化物を含有する。ｘは、０．１≦ｘ≦０．９であることが好ましい。任意元素Ａは、Ｃａ、Ｓｒ、Ｂａから選ばれる少なくとも１種である。【選択図】  なし【特許請求の範囲】
【請求項１】
基本組成がＡ(1-x)Ｍｇ(x)ＲｕＯ3（ただし、式中Ａは任意元素である。）で表され、０．０＜ｘ＜１．０であるＲｕ系複合酸化物を含有することを特徴とする導電性材料。
【請求項２】
前記任意元素ＡがＣａ、Ｓｒ、Ｂａから選ばれる少なくとも一種であることを特徴とする請求項１記載の導電性材料。
【請求項３】
０．１≦ｘ≦０．９であることを特徴とする請求項１記載の導電性材料。
【請求項４】
ガラス組成物及び導電性材料を含有し、これらが有機ビヒクルと混合されてなる抵抗体ペーストであって、
前記導電性材料が、基本組成がＡ(1-x)Ｍｇ(x)ＲｕＯ3（ただし、式中Ａは任意元素である。）で表され、０．０＜ｘ＜１．０であるＲｕ系複合酸化物を含有することを特徴とする抵抗体ペースト。
【請求項５】
前記任意元素ＡがＣａ、Ｓｒ、Ｂａから選ばれる少なくとも一種であることを特徴とする請求項４記載の抵抗体ペースト。
【請求項６】
０．１≦ｘ≦０．９であることを特徴とする請求項４記載の抵抗体ペースト。
【請求項７】
前記ガラス組成物が、主たる修飾酸化物成分としてＣａＯ、ＳｒＯ及びＢａＯから選ばれる少なくとも１種と、
網目形成酸化物成分としてＢ2Ｏ3及びＳｉＯ2から選ばれる少なくとも一種とを含有することを特徴とする請求項４記載の抵抗体ペースト。
【請求項８】
前記ガラス組成物が、他の修飾酸化物成分として、ＺｒＯ2、Ａｌ2Ｏ3、ＺｎＯから選ばれる少なくとも一種を含有することを特徴とする請求項７記載の抵抗体ペースト。
【請求項９】
添加物を含有することを特徴とする請求項４記載の抵抗体ペースト。
【請求項１０】
前記添加物が、ＣｕＯ、ＮｉＯ、ＭｇＯから選ばれる少なくとも一種であることを特徴とする請求項９記載の抵抗体ペースト。
【請求項１１】
前記ガラス組成物、導電性材料、及び添加物を合計した合計重量を１００とした場合に、前記ガラス組成物の割合が４７．７％〜９０．６％、前記導電性材料の割合が９．４％〜５３．３％、前記添加物の割合が０〜２７．２％であることを特徴とする請求項４記載の抵抗体ペースト。
【請求項１２】
前記ガラス組成物、導電性材料、及び添加物を合計した合計重量と、前記有機ビヒクルの重量との比率が、１：０．２５〜１：４であることを特徴とする請求項４記載の抵抗体ペースト。
【請求項１３】
請求項４乃至１２のいずれか一項記載の抵抗体ペーストを用いて形成されたことを特徴とする抵抗体。
【請求項１４】
請求項１３記載の抵抗体を有することを特徴とする電子部品。
【発明の詳細な説明】
【技術分野】
【０００１】
本発明は、新規なＲｕ系複合酸化物を含有する導電性材料、この導電性材料を用いて形成される抵抗体ペースト、抵抗体、電子部品に関する。
【背景技術】
【０００２】
例えば抵抗体ペーストは、一般に、抵抗値の調節及び結合性を与えるためのガラス組成物と、導電性材料と、有機ビヒクルとを主たる成分として構成されており、これを基板上に印刷した後、焼成することによって、厚さ５〜２０μｍ程度の厚膜抵抗体が形成される。そして、この種の抵抗体ペースト（厚膜抵抗体）においては、通常、導電性材料として酸化ルテニウム（ＲｕＯ2）や鉛ルテニウム酸化物等が用いられ、ガラスとして酸化鉛（ＰｂＯ）系ガラス等が用いられている。
【０００３】
近年、環境問題が盛んに議論されてきており、鉛等の有害物質の電子部品からの排除が進められている。前記抵抗体ペーストや厚膜抵抗体も例外ではなく、鉛フリーとするための研究が行われている。
【０００４】
抵抗体ペーストの鉛フリー化における課題の一つとして、特に高抵抗（１０ｋΩ／□以上）の抵抗体ペーストにおいて、温度特性（ＴＣＲ）と耐電圧特性（ＳＴＯＬ）の両立が挙げられる。例えば、従来の鉛系抵抗体ペーストにおいて用いられてきた金属酸化物を添加することによるＴＣＲの調節を、そのまま鉛フリーの組成に応用した場合、電圧印加による抵抗値の変動が鉛系組成と比較して大きく起こるため、結果としてＴＣＲとＳＴＯＬの両立を実現することは困難である。
【０００５】
このような事情から、鉛を含まないガラス組成物、鉛を含まない導電性材料、及び有機ビヒクルを主成分とする抵抗体ペーストにおいて、添加物としてＣａＴｉＯ3若しくはＮｉＯを添加し、温度特性（ＴＣＲ）と耐電圧特性（ＳＴＯＬ）とを両立する試みがなされている（例えば、特許文献１等を参照）。
【０００６】
特許文献１には、抵抗体ペーストに例えばＣａＴｉＯ3を０ｖｏｌ％超、１３ｖｏｌ％以下、若しくはＮｉＯを０ｖｏｌ％超、１２ｖｏｌ％以下含有させることが好ましく、さらにはＣｕＯ、ＺｎＯ、ＭｇＯ等の添加物を同時に添加させることが好ましい旨の記述があり、それにより、高い抵抗値を有しながらも、抵抗値の温度特性（ＴＣＲ）および耐電圧特性（ＳＴＯＬ）が小さい抵抗体を得ることに適した鉛フリーの抵抗体ペーストを提供することが可能であるとされている。
【特許文献１】特開２００３−１９７４０５号公報
【発明の開示】
【発明が解決しようとする課題】
【０００７】
しかしながら、特許文献１記載の発明のように、添加物を多量に含有させることでＴＣＲ特性を調整した抵抗体ペーストを用いて形成された抵抗体では、従来の鉛系組成の抵抗体ペーストを用いた場合よりもＳＴＯＬ特性が低下する傾向にある。したがって、添加物を添加しない状態、すなわちガラス組成物及び導電性材料からなる組成の抵抗体ペーストを用いて形成された抵抗体の段階で、ＳＴＯＬ特性をさらに向上させる必要がある。
【０００８】
そこで本発明は、このような従来の実情に鑑みて提案されたものであり、例えば１０ｋΩ／□以上の高い抵抗値を有し、温度特性（ＴＣＲ）及び耐電圧特性（ＳＴＯＬ）の両立を図ることができる抵抗体を実現することが可能な導電性材料を提供することを目的とする。また、本発明は、前記導電性材料を使用することで、高抵抗で温度特性（ＴＣＲ）及び耐電圧特性（ＳＴＯＬ）に優れる抵抗体ペースト、及びこの抵抗体ペーストを用いて作製された抵抗体、さらにはこの抵抗体を有する電子部品を提供することを目的とする。
【課題を解決するための手段】
【０００９】
本発明者らは、温度特性（ＴＣＲ）及び耐電圧特性（ＳＴＯＬ）の両立が可能な導電性材料について長期に亘り研究を重ねた結果、ＡＲｕＯ3におけるＡサイトの一部をＭｇで置換したＲｕ系複合酸化物が、このような目的にかなう導電性材料であるとの結論を得た。
【００１０】
本発明は、このような知見に基づいて完成されたものである。すなわち、本発明に係る導電性材料は、基本組成がＡ(1-x)Ｍｇ(x)ＲｕＯ3（ただし、式中Ａは任意元素である。）で表され、０．０＜ｘ＜１．０であるＲｕ系複合酸化物を含有することを特徴とする。また、本発明に係る抵抗体ペーストは、ガラス組成物及び導電性材料を含有し、これらが有機ビヒクルと混合されてなる抵抗体ペーストであって、前記導電性材料が、基本組成がＡ(1-x)Ｍｇ(x)ＲｕＯ3（ただし、式中Ａは任意元素である。）で表され、０．０＜ｘ＜１．０であるＲｕ系複合酸化物を含有することを特徴とする。また、本発明に係る抵抗体は、前記抵抗体ペーストを用いて形成されたことを特徴とする。また、本発明に係る電子部品は、前記抵抗体を有することを特徴とする。
【００１１】
導電性材料として用いる、基本組成がＡ(1-x)Ｍｇ(x)ＲｕＯ3（ただし、式中Ａは任意元素である。）で表され、０．０＜ｘ＜１．０であるＲｕ系複合酸化物は、例えば従来型のＲｕ系複合酸化物（ＡＲｕＯ3）に比べて、ＴＣＲ特性及びＳＴＯＬ特性の両方に優れる材料であり、したがって、係るＲｕ系複合酸化物を抵抗体ペースト、抵抗体の導電性材料として用いることで、例えば１０ｋΩ／□以上の高抵抗で、ＴＣＲ特性、ＳＴＯＬ特性が両立される。
【発明の効果】
【００１２】
本発明の導電性材料は、例えば抵抗体ペーストや抵抗体に適用した場合、高抵抗で且つＴＣＲ特性及びＳＴＯＬ特性を両立することが可能な抵抗体を得ることができる。したがって、本発明によれば、高抵抗で温度特性（ＴＣＲ）及び耐電圧特性（ＳＴＯＬ）に優れた抵抗体ペースト、抵抗体、電子部品を提供することが可能である。
【発明を実施するための最良の形態】
【００１３】
以下、本発明に係る導電性材料、この導電性材料を用いて形成される抵抗体ペースト、この抵抗体ペーストを用いて形成される抵抗体、及びこの抵抗体を有する電子部品について説明する。
【００１４】
本発明の導電性材料は、ＡＲｕＯ3におけるＡＯの一部をＭｇＯで置換したＲｕ系複合酸化物、すなわち、基本組成がＡ(1-x)Ｍｇ(x)ＲｕＯ3（ただし、式中Ａは任意元素である。）で表され、０．０＜ｘ＜１．０であるＲｕ系複合酸化物を含有するものである。置換元素Ｍｇの比率ｘがゼロ又は１であると、ＴＣＲ特性及びＳＴＯＬ特性の両立が困難である。任意元素Ａを置換するＭｇの置換比率ｘのより好ましい範囲は、０．１≦ｘ≦０．９である。
【００１５】
Ｒｕ系複合酸化物において、例えば任意元素ＡをＣａ、Ｓｒ、Ｂａ等から選ばれる少なくとも１種とすることで、従来、高抵抗用途に用いられているＰｂ2Ｒｕ2Ｏ6等と同等の抵抗率を有する導電性材料を得ることができる。
【００１６】
本発明の抵抗体ペーストは、ガラス組成物、導電性材料、及び必要に応じて添加物を含み、これらが有機ビヒクルと混合されてなるものである。そして、導電性材料として、前述のＲｕ系複合酸化物を用いる。抵抗体ペースト中の導電性材料の含有量は、ガラス組成物、導電性材料、及び添加物の合計重量を１００重量％とした場合に、９．４重量％〜５３．３重量％とするのが好ましい。導電性材料の含有量が前記範囲を下回る場合、抵抗値が高くなりすぎてしまい、抵抗体ペーストとしての使用に適さなくなるおそれがある。逆に、導電性材料の含有量が前記範囲を越えると、ガラス組成物による導電性材料の結着が不十分になり、信頼性が低下するおそれがある。
【００１７】
ガラス組成物は、特に限定されないが、本発明では環境保全上、鉛を実質的に含まない鉛フリーのガラス組成物を用いることが好ましい。なお、本発明において、「鉛を実質的に含まない」とは、不純物レベルとは言えない量を越える鉛を含まないことを意味し、不純物レベルの量（例えば、ガラス組成物中の含有量が０．０５重量％以下程度）であれば含有されていてもよい趣旨である。鉛は、不可避不純物として極微量程度に含有されることがある。
【００１８】
ガラス組成物は、抵抗体とされたとき、抵抗体中で導電性材料及び添加物を基板と結着させる役割を持つ。ガラス組成物は、原料として、修飾酸化物成分、網目形成酸化物成分等を混合して用いることができる。主たる修飾酸化物成分としては、アルカリ土類酸化物、具体的にはＣａＯ、ＳｒＯ、ＢａＯから選ばれる少なくとも１種を挙げることができる。また、網目形成酸化物成分としては、Ｂ2Ｏ3及びＳｉＯ2を挙げることができる。また、前記主たる修飾酸化物成分の他、その他の修飾酸化物成分として、任意の金属酸化物を用いることができる。具体的な金属酸化物は、例えばＡｌ2Ｏ3、ＺｒＯ2、ＭｇＯ、ＴｉＯ2、ＳｎＯ2、Ｋ2Ｏ、Ｎａ2Ｏ、Ｌｉ2Ｏ、ＣｕＯ、ＮｉＯ、ＺｎＯ、ＣｏＯ、ＭｎＯ、Ｆｅ2Ｏ3、Ｃｒ2Ｏ3、Ｙ2Ｏ3、Ｖ2Ｏ5等から選ばれる少なくとも一種であり、中でもＺｒＯ2、Ａｌ2Ｏ3、ＺｎＯから選ばれる少なくとも一種であることが好ましい。
【００１９】
ガラス組成物における各成分の含有量にはそれぞれ最適範囲が存在し、例えば主たる修飾酸化物成分の含有量が少なすぎると、導電性材料との反応性が低下し、ＴＣＲ、ＳＴＯＬ特性を劣化させるおそれがある。逆に、主たる修飾酸化物成分の含有量が多すぎる場合、抵抗体を形成した時に、過剰な金属酸化物の析出が起こり、特性、信頼性を劣化させるおそれがある。網目形成酸化物成分の含有量が少ない場合、ガラスの作製が困難となるおそれがある。逆に、網目形成酸化物成分の含有量が多すぎる場合、ガラス組成物の耐水性が低下するため、抵抗体としたときの信頼性を著しく低下させるおそれがある。また、その他の修飾酸化物成分の含有量が少なすぎる場合、ガラス組成物の耐水性が低下するため、抵抗体としたときの信頼性を著しく低下させるおそれがある。逆に、その他の修飾酸化物成分の含有量が多すぎる場合、抵抗体を形成した時に、過剰な金属酸化物の析出が起こり、特性、信頼性を劣化させるおそれがある。
【００２０】
抵抗体ペースト中のガラス組成物の含有量は、導電性材料、ガラス組成物、添加物の合計の重量を１００重量％とした時に、４７．７重量％〜９０．６重量％とするのが好ましい。含有量が少ない場合、導電性材料、添加物の結着が不十分となり、信頼性が著しく低下するおそれがある。逆に、ガラス組成物の含有量が前記範囲を越えると、抵抗値が高くなり過ぎてしまい、抵抗体ペーストとしての使用に適さなくなるおそれがある。
【００２１】
抵抗体ペーストには、前述のガラス組成物、導電性材料の他、特性の調整等を目的として、添加物が含まれていてもよい。抵抗体ペーストにおける添加物の含有量は、ガラス組成物、導電性材料、及び添加物の合計重量を１００重量％とした場合に、０〜２７．２重量％とするのが好ましく、１．０重量％〜２７．２重量％とするのがより好ましい。添加物の含有量が少ない場合、十分な特性の調整が困難となる。逆に、添加物の含有量が多すぎる場合、導電性材料、添加物の結着が不十分となり、信頼性が著しく低下するおそれがある。
【００２２】
添加物としては、任意の金属酸化物を用いることができる。具体的には、ＭｇＯ、ＴｉＯ2、ＳｎＯ2、ＺｎＯ、ＣｏＯ、ＣｕＯ、ＮｉＯ、ＭｎＯ、Ｍｎ3Ｏ4、Ｆｅ2Ｏ3、Ｃｒ2Ｏ3、Ｙ2Ｏ3、Ｖ2Ｏ5等が挙げられる。中でも、ＴＣＲ調整剤として効果の高い酸化物であるＣｕＯ、ＮｉＯ、ＭｇＯが好ましい。それぞれの添加物の含有量が多すぎる場合、ＳＴＯＬ特性が劣化するおそれがある。
【００２３】
有機ビヒクルは、ガラス組成物、導電性材料と添加物とを混練しペースト化させる役割を有し、この種の抵抗体ペーストに用いられるものがいずれも使用可能である。有機ビヒクルは、バインダを有機溶剤中に溶解することによって調製されるものである。バインダとしては、特に限定されず、例えば、エチルセルロース、ポリビニルブチラール等、各種バインダから適宜選択すればよい。有機溶剤も限定されず、テルピネオール、ブチルカルビトール、アセトン、トルエン等、各種有機溶剤から適宜選択すればよい。さらに、抵抗体ペーストの物性を調節するために、分散剤等の各種添加剤を加えてもよい。
【００２４】
前記有機ビヒクルの配合比率であるが、ガラス組成物、導電性材料、及び添加物を合計した合計重量（Ｗ１）と、有機ビヒクルの重量（Ｗ２）の比率（Ｗ２／Ｗ１）が、０．２５〜４（Ｗ２：Ｗ１＝１：０．２５〜１：４）であることが好ましい。より好ましくは、前記比率（Ｗ２／Ｗ１）が０．５〜２である。前記比率を外れると、抵抗体を例えば基板上に形成するのに適した粘度の抵抗体ペーストを得ることができなくなるおそれがある。
【００２５】
抵抗体を形成するには、前述の成分を含む抵抗体ペーストを例えば基板上にスクリーン印刷等の手法で印刷（塗布）し、８５０℃程度の温度で焼成すればよい。基板としては、Ａｌ2Ｏ3基板やＢａＴｉＯ3基板の誘電体基板や、低温焼成セラミック基板、ＡｌＮ基板等を用いることができる。基板形態としては、単層基板、複合基板、多層基板のいずれであってもよい。多層基板の場合、抵抗体は、表面に形成してもよいし、内部に形成してもよい。
【００２６】
抵抗体の形成に際しては、通常、基板に電極となる導電パターンを形成するが、この導電パターンは、例えば、ＡｇやＰｔ、Ｐｄ等を含むＡｇ系の良導電材料を含む導電ペーストを印刷することにより形成することができる。また、形成した抵抗体の表面に、ガラス膜等の保護膜を形成してもよい。
【００２７】
本発明の抵抗体を適用可能な電子部品としては特に限定されないが、例えば単層または多層の回路基板、チップ抵抗器等の抵抗器、アイソレータ素子、Ｃ−Ｒ複合素子、モジュール素子の他、積層チップコンデンサ等のコンデンサやインダクタ等が挙げられ、コンデンサやインダクタ等の電極部分にも適用することができる。
【００２８】
また、本発明の導電性材料は、抵抗体ペーストや抵抗体の導電性材料に限らず、あらゆる用途の導電性材料として利用することができ、例えば直接基板上に本発明の導電性材料を含むパターンを形成し、電極や配線として利用することも可能である。
【実施例】
【００２９】
以下、本発明を適用した具体的な実施例について、実験結果に基づいて説明する。なお、本発明は以下の実施例の記載に限定されるものではない。
【００３０】
＜導電性材料の作製＞
Ｒｕ系ペロブスカイト型複合酸化物である、基本組成がＡ(1-x)Ｍｇ(x)ＲｕＯ3で表される化合物において、任意元素ＡとしてＣａ、Ｓｒ、Ｂａを用い、Ｍｇの比率ｘがｘ＝０．０〜１．０となるように、ＣａＣＯ3、ＳｒＣＯ3、ＢａＣＯ3、ＭｇＣＯ3粉末及びＲｕＯ2粉末を所定量秤量し、ボールミルにて混合し、乾燥した。
【００３１】
得られた粉末を５℃／分の速度で１２００℃まで昇温し、その温度に５時間保持して焼成した後、５℃／分の速度で室温まで冷却することによってＲｕ系複合酸化物の粉末を得た。得られた粉末をボールミルにて粉砕し、試料Ａ〜Ｊを得た。得られた導電性材料（Ｒｕ系複合酸化物）を表１に示す。
【００３２】
【表１】
2005209743.tif 000002
【００３３】
＜ガラス組成物の作製＞
Ｂ2Ｏ3、ＳｉＯ2、ＣａＣＯ3、ＢａＣＯ3、Ａｌ2Ｏ3、ＺｎＯ、ＺｒＯ2等の化合物を所定量秤量し、ボールミルにて混合した後、乾燥した。得られた粉末を５℃／分の速度で１３００℃まで昇温し、その温度に１時間保持した後、水中に投入することによって急冷し、ガラス化した。得られたガラス化物をボールミルで粉砕し、試料ａ〜ｅのガラス組成物粉末を得た。作製したガラス組成物の組成を表２に示す。
【００３４】
【表２】
2005209743.tif 000003
【００３５】
＜添加物＞
添加物として、ＣｕＯ、ＮｉＯ、ＭｇＯ等を用いた。
【００３６】
＜有機ビヒクルの作製＞
バインダとしてエチルセルロース、有機溶剤としてテルピネオールを用い、有機溶剤を加熱撹拌しながらバインダを溶かして、有機ビヒクルを作製した。
【００３７】
＜抵抗体ペーストの作製＞
前述の導電性材料の粉末と、ガラス組成物粉末、添加物、及び有機ビヒクルを各組成となるように秤量し、３本ロールミルで混練し、抵抗体ペーストを得た。なお、導電性材料粉末、ガラス組成物粉末及び添加物粉末の合計重量と有機ビヒクルの重量の比は、得られた抵抗体ペーストがスクリーン印刷に適した粘度となるように、重量比で１：０．２５〜１：４の範囲で調合し、抵抗体ペーストを作製した。
【００３８】
＜抵抗体の作製＞
９６％のアルミナ基板上に、Ａｇ−Ｐｔ導体ペーストを所定形状にスクリーン印刷して乾燥させた。Ａｇ−Ｐｔ導体ペーストにおけるＡｇの割合は９５重量％、Ｐｔの割合は５重量％とした。このアルミナ基板をベルト炉に入れ、投入から排出まで１時間のパターンで焼き付けを行った。この時の焼き付け温度は８５０℃、その温度での保持時間は１０分間とした。
【００３９】
このようにして導体が形成されたアルミナ基板上に、先に作製した抵抗体ペーストをスクリーン印刷法にて所定の形状（１ｍｍ×１ｍｍの方形状）のパターンで塗布し、乾燥した。その後、導体焼き付けと同じ条件で抵抗体ペーストを焼き付け、厚膜抵抗体を得た。
【００４０】
＜抵抗体の特性評価＞
（１）抵抗値
Agilent Technologies 社製の製品番号 34401Aにより測定。試料数２４個の平均値を求めた。
【００４１】
（２）ＴＣＲ
室温２５℃を基準として、−５５℃及び１２５℃へ温度を変えた時の抵抗値変化率を求めた。試料数１０個の平均値である。−５５℃、２５℃、１２５℃の抵抗値をR-55、R25、R125（Ω／□）とおくと、ＴＣＲ（ppm／℃）＝［(R-55-R25)/R25/80］×1000000、あるいは、ＴＣＲ（ppm／℃）＝［(R125-R25)/R25/100］×1000000である。数値の大きい方をＴＣＲ値とした。
【００４２】
（３）ＳＴＯＬ（短時間過負荷）
厚膜抵抗体に試験電圧を５秒間印加し、その前後における抵抗値の変化率を求めた。試料数１０個の平均値である。試験電圧＝２．５×定格電圧であり、定格電圧＝√（Ｒ／８）、Ｒは抵抗値（Ω／□）である。計算した試験電圧が２００Ｖを越える抵抗値を持つ抵抗体については、試験電圧を２００Ｖにて行った。
【００４３】
（４）恒温恒湿負荷試験
抵抗体の信頼性試験の一つである。厚膜抵抗体に１５Ｖの電圧を印加しながら、８５℃、８５％ＲＨの雰囲気に放置し、１０００時間後の抵抗値変動を評価した。試験前後での抵抗値の変動をΔＲ（％）とすると、±１．０％以下であることが好ましい。
【００４４】
＜導電性材料の検討＞
導電性材料Ａ〜Ｊを用いて試料１〜１０を作製し、抵抗体の特性（抵抗値、ＴＣＲ、ＳＴＯＬ、恒温恒湿負荷試験）を評価した。抵抗体ペーストの組成及び抵抗体の特性の評価結果を表３に示す。なお、以下の各表においても同様であるが、本発明で規定する範囲を外れる試料（比較例に相当する。）には、＊印を付してある。
【００４５】
【表３】
2005209743.tif 000004
【００４６】
表３から、基本組成がＡ(1-x)Ｍｇ(x)ＲｕＯ3で表され、ｘが０＜ｘ＜１の範囲内であるＲｕ系複合酸化物を用いた試料２、３、４、５、８、１０は、ｘ＝０である試料１、６及びｘ＝１である試料７、９と比較して、ＴＣＲ特性、ＳＴＯＬ特性及び恒温恒湿負荷試験のいずれも改善していることがわかる。
【００４７】
＜ガラス組成物の検討＞
ガラス組成物ｂ〜ｅを用い、導電性材料Ａ又はＣを用いて試料１１〜１８を作製し、抵抗体の特性（抵抗値、ＴＣＲ、ＳＴＯＬ、恒温恒湿負荷試験）を評価した。抵抗体ペーストの組成及び抵抗体の特性の評価結果を表４に示す。
【００４８】
【表４】
2005209743.tif 000005
【００４９】
表４から、いずれのガラス組成物を用いた場合も、Ａ(1-x)Ｍｇ(x)ＲｕＯ3で表され、ｘが０．０＜ｘ＜１．０であるＲｕ系複合酸化物を用いた試料と、ｘが０である試料との比較から、Ａ(1-x)Ｍｇ(x)ＲｕＯ3で表され、ｘが０．０＜ｘ＜１．０であるＲｕ系複合酸化物を導電性材料として用いることによって、ＴＣＲ特性及びＳＴＯＬ特性の両方を向上させ、さらに恒温恒湿負荷特性にも優れることがわかる。
【００５０】
＜添加物の検討＞
抵抗体ペースト中に表５に示すように各種の添加物を含有させて試料１９〜試料２４を作製し、抵抗体の特性を評価した。試料１９〜試料２４の抵抗体ペーストの組成及び特性の評価結果を表５に示す。
【００５１】
【表５】
2005209743.tif 000006
【００５２】
表５から、いずれの添加物を用いた場合も、Ａ(1-x)Ｍｇ(x)ＲｕＯ3で表され、Ｒｕ系複合酸化物におけるｘが０．０＜ｘ＜１．０である試料と、ｘが０である試料との比較から、Ａ(1-x)Ｍｇ(x)ＲｕＯ3におけるｘが０．０＜ｘ＜１．０であるＲｕ系複合酸化物を導電性材料として用いることによって、良好な特性を得られることがわかる。
【００５３】
＜導電性材料及びガラス組成物の混合比の検討＞
導電性材料とガラス組成物との混合比を表６に示すように変えて試料２５〜試料２９を作製し、抵抗体の特性を評価した。試料２５〜試料２９の抵抗体ペーストの組成及び特性の評価結果を表６に示す。
【００５４】
【表６】
2005209743.tif 000007
【００５５】
表６から、導電性材料とガラス組成物との混合比が重量比で７．６：９２．４である試料２５では、抵抗値が高くなりすぎてしまうのに対し、試料２７及び試料２９では、１０ｋΩ／□以上の適度な抵抗値を示すとともに、導電性材料として基本組成がＡ(1-x)Ｍｇ(x)ＲｕＯ3で表されるＲｕ系複合酸化物におけるｘがｘ＝０であるものを用いた試料２８及び試料３０と比較してＴＣＲ特性及びＳＴＯＬ特性の両立を図ることができ、さらに恒温恒湿負荷特性にも優れている。したがって、抵抗体ペースト中のガラス組成物や導電性材料等を合計した合計重量を１００とした場合に、ガラス組成物の割合を４７．７％〜９０．６％とし、導電性材料の割合を９．４％〜５３．３％の範囲内とすることが好ましいとわかる。